(57)【要約】【課題】医療用デバイス上に生物活性剤を含むコーティングを施与する際に、必要とする生物活性物質の量が最小である方法を提供する。【解決手段】本発明は、医療用デバイスに関する。より特には、本発明は無機イオン及び生物活性剤を析出させることによってコーティングし、無菌の医療用デバイスを提供する方法に関し、前記コーティングは、医療用デバイス、例えば整形外科及び歯科の人工器官の生適合性及び／又は生物活性を改良する。さらに、本発明は本発明の方法に従いコートされた医療用デバイス及び本発明の方法のために使用するリアクターにも関する。【特許請求の範囲】
【請求項１】
リアクター内で、無機イオンと生物活性剤を医療用デバイス上に析出させることを含む、医療用デバイスをコートする方法において、
前記リアクターを通過するコーティング溶液の流れから無機イオンが析出され、該リアクターには、生物活性剤をリアクター内に維持するための１以上の隔壁が備えられている、ことを特徴とする方法。
【請求項２】
無機イオンが、カルシウムイオン、マグネシウムイオン、ナトリウムイオン、リン酸イオン、炭酸イオン、塩素イオン及び水酸イオンからなる群より選ばれることを特徴とする請求項１に従う方法。
【請求項３】
前記隔壁が、生物活性剤に対する低い透過性を有し、及び、コーティング溶液に対する高い透過性を有することを特徴とする請求項１または２に従う方法。
【請求項４】
前記隔壁が分子量カットオフ膜であることを特徴とする請求項３に従う方法。
【請求項５】
前記医療用デバイスが、無機物質の第一層により予めコートされていることを特徴とする請求項１〜４のいずれか１項に従う方法。
【請求項６】
医療用デバイスをコートした後に、前記医療用デバイスが酸性水性溶液に接触させられて、コーティング中の無機塩を再溶解し及び生物活性剤のコーティングを得ることを特徴とする請求項１〜５のいずれか１項に従う方法。
【請求項７】
前記コーティング溶液が、0.5〜10ｍMのカルシウムイオン、0.5〜６ｍMのリン酸イオン、０〜１ｍMのマグネシウムイオン、０〜0.5ｍMのナトリウムイオン、０〜0.5ｍMの塩素イオン、０〜５ｍMの炭酸イオン、及び、合計濃度0〜100ｍMのHEPES及び／又はトリス緩衝液を含むことを特徴とする請求項１〜６のいずれか1項に従う方法。
【請求項８】
医療用デバイスが、金属製、有機物製、ポリマー製またはセラミック製の医療用インプラントであることを特徴とする請求項１〜７のいずれか1項に従う方法。
【請求項９】
生物活性剤が、ペプチド、ポリペプチド、タンパク質又はこれらの組合わせであることを特徴とする請求項１〜８のいずれか1項に従う方法。
【請求項１０】
生物活性剤が抗生剤、成長因子もしくは成長ホルモン、骨強化蛋白質、細胞癒着因子、自己血清、ビタミン又は前記化合物の組合わせであることを特徴とする請求項１〜８のいずれか1項に従う方法。
【請求項１１】
生物活性剤が、トブラマイシン、バンコマイシン、アルブミン、カゼイン、ゼラチン、リゾザイム、フィブロネクチン、フィブリン、キトサン、ポリリジン、ポリアラニン、ポリシステイン、骨形態形成蛋白質（BMP) 、皮膚成長因子（EGF)、線維芽細胞成長因子（ｂFGF)、神経成長因子（NGF)、骨由来成長因子（BDGF)、形質転換成長因子‐β１（TGF‐β１）、形質転換成長因子‐β（TGF‐β）、アルギニン−グリシン−アスパラギン酸トリペプチド（RGD) 、ビタミンD3、デキサメタゾン、ヒト成長ホルモン（ｈGA)又は前記化合物の組合わせであることを特徴とする請求項９又は１０に従う方法。
【請求項１２】
前記生物活性剤が、初期濃度0.01〜10，000ｍｇ／リットルで反応容器内に存在することを特徴とする請求項１〜１１のいずれか１項に従う方法。
【請求項１３】
請求項１〜１２のいずれか１項記載に従う方法により得られたコーティングを含む医療用デバイス。
【請求項１４】
全コーティングが、約0.5〜約100μmの厚みを有することを特徴とする請求項１３に従う医療用デバイス。
【請求項１５】
無菌であることを特徴とする請求項１３または１４に従う医療用デバイス。
【請求項１６】
請求項１〜１２のいずれか１項記載に従う方法において使用されることを特徴とする医療用デバイスをコートするためのリアクター。
【請求項１７】
医療用デバイス及び生物活性剤を保持するための反応容器を含み、該反応容器は、コーティング溶液用の入口及び出口、及び、生物活性剤を維持するための隔壁を前記出口に有する、請求項１６に従う医療用デバイスをコートするためのリアクター。
【請求項１８】
前記反応容器が生物活性剤を維持するための隔壁をコーティング溶液用入口に有することを特徴とする請求項１７に従う医療用デバイスをコートするためのリアクター。
【請求項１９】
前記リアクターが、攪拌システムを含むことを特徴とする請求項１７または１８に従う医療用デバイスをコートするためのリアクター。
【請求項２０】
前記反応容器が生物活性剤を添加するための入口を含むことを特徴とする請求項１７〜１９のいずれか１項に従う医療用デバイスをコートするためのリアクター。
【請求項２１】
前記リアターが加熱及び／又は冷却のためのシステムを含むことを特徴とする請求項１７〜２０のいずれか１項に従う医療用デバイスをコートするためのリアクター。
【請求項２２】
反応容器に接続された、コーティング溶液のためのコンテナー、コーティング溶液を前記コンテナーからコーティング溶液用入口経由で前記反応容器を通過させて輸送するためのポンプを含み、及び、反応容器のコーティング溶液用出口が前記コンテナーに接続されていることを特徴とする請求項１７〜２１のいずれか１項に従う医療用デバイスをコートするためのリアクター。
【請求項２３】
前記リアクターが、数個の反応容器を並列に含むことを特徴とする請求項１７〜２２のいずれか１項に従うリアクター。
【請求項２４】
前記リアクターが、コーティングプロセスの間にインプラント上のコーティングの厚みを測定するための装置を含む請求項１７〜２３のいずれか１項に従うリアクター。
【請求項２５】
コーティングプロセスの間に、インプラント上のコーティングの厚みを測定するための装置が、２つの電極を備え、該２つの電極間の伝導度を測定することができ、少なくとも１の電極上にコーティングが析出され得、及び、インプラント上のコーティングの厚みが、該２つの電極間の伝導度の関数として決定され得る、請求項２４記載のリアクター。
【請求項２６】
少なくとも２つの電極を有する伝導度計で、インプラントのコーティングプロセスの間に、インプラント上のコーティングの厚みを測定するための方法において、
インプラントのコーティングプロセスの間に、少なくとも１の電極上にコーティングが形成され、２つの電極間の伝導度が時間の関数として測定され、及び、インプラント上のコーティングの厚みを２つの電極の間の伝導度の関数として決定することができる、ことを特徴とする方法。
【請求項２７】
請求項１６〜２５のいずれか１項に従うリアクターを、医療用デバイスをコートするために使用する方法。
【発明の詳細な説明】
【技術分野】
【０００１】
本発明は、医療用デバイス分野に関する。より特には、本発明は無機イオン及び生物活性剤を析出させることによってコーティングし、無菌の医療用デバイスを提供する方法に関し、前記コーティングは、医療用デバイス、例えば整形外科及び歯科の人工器官の生適合性及び／又は生物活性を改良する。さらに、本発明は、本発明の方法に従いコートされた医療用デバイス及び本発明に従う方法において使用するリアクターにも関する。
【背景技術】
【０００２】
水酸化燐灰石（ヒドロキシアパタイト）及び他のセラミック物質を、例えばインプラント（体内埋植物）等の医療用デバイス上にコートするために、いくつかの方法、例えばプラズマスプレー法、フレームスプレー法、電気泳動析出法、マグネトロンスパッタリング、及びディッピング等が開発されている。最も慣用のコーティング方法は、プラズマスプレー法である。
【０００３】
水酸化燐灰石がコートされたほとんどのインプラントの欠点は、インプラント上への水酸化燐灰石のアンカリングが高められた温度での加工を要求する点であり、これが基材物資の選択を限定し、及び、高い加工コストを招く。プラズマスプレー法において、原料物質、即ち、水酸化燐灰石は、高い温度で溶融されるので、得られる燐灰石コーティングは、骨の燐灰石とは異なるタイプとなる。コーティングは、しばしば厚く且つ脆く、コーティングとインプラント、例えば水酸化燐灰石とチタン、との間の界面で破砕を受け、それによって、大きな粒子を体内に放出する。さらに、該方法は高い温度での工程を含むので、いくつのポリマー基材には不適切である。さらに、例えば骨の内部成長（in-growth)を促進し、又は、感染防止に有用であり得る、蛋白質または抗生物質のような生物活性剤、をコーティング内に配合することは不可能である。
【０００４】
さらに、これらのコーティングのほとんどのものは、目視によるプロセスラインで製造されるので、複雑な表面幾何形状、例えば多孔性表面、を有するインプラント上への水酸化燐灰石または他のセラミック物質の、均一な施与が難しい。従前の方法は、小さく且つ丸い形状の基材、例えば金属製歯科インプラント、については効率が悪い。
【０００５】
近年、医療インプラントをセラミック物質、例えば骨様の水酸化燐灰石によってコートするためにバイオミメティックコーティングが開発された。この方法は、欧州特許出願第98203085.0に開示されており、インプラント物質、例えば組織エンジニアリング骨の足場、を生理学的流体に似せた過飽和リン酸カルシウム溶液中に漬けることを含む。リン酸カルシウム層は、調節された核形成及び結晶成長条件下で、インプラント表面上に均一に沈澱する。この方法は、水酸化燐灰石骨結晶が体内で形成される様子を模している。体温でバイオミメティックコーティングが流体から形成される生理学的な条件を考慮すると、生物活性剤、例えば（骨）成長因子、抗生物質、も共沈させることができる。
【０００６】
生体内での多くの無機質化された組織は、非常によく制御された条件下で形成される結晶からなる。生物活性剤の群のうち、ペプチド、ポリペプチド、及びタンパク質が制御プロセスにおいて重要な役割を果たす。これらのうちのいくつかのもの、特にいくつかのタンパク質は、個々の結晶を包むが、他の物は結晶中に閉じ込められる。結晶中への閉じ込めがどのようにして起こるか、及び、ペプチド、オリゴペプチド、ポリペプチド及びタンパク質の結晶化プロセスにおける、及び、結晶の特性決定における役割は、未だ明らかでない。
【０００７】
近年、医療用インプラントのコーティング法が開発され、該方法ではインプラント上へのリン酸カルシウムの析出中にタンパク質が取り込まれる。生物活性剤の多くのものは高価な薬品であるから、コーティングプロセス中でのこれらの化合物の必要最低限量を減じるために、これらの剤の比較的高い濃度を有する小さい体積中で、コーティングを行えることが重要である。他方、充分な厚みのセラミックコーティングを得るために、配合されるべき生物活性剤が中に存在するところの、大容量のコーティング溶液が必要であり得る。通常、医療用途デバイスは、医療用デバイス上または中の毒性または病原性の微生物が、医療用デバイスにより治療されている患者を感染させることの無いように、殺菌される。しかし、タンパク質及び他のペプチドを含む化合物を包含する生物活性剤の多くのものは、高温殺菌、高ドース量の放射線により、それらの化学的または物理的構造を変えることなく、処理できないので、医療用デバイスを生物活性剤を含むコーティングで被覆する方法は、無菌プロセスでなければならない。
【発明の開示】
【発明が解決しようとする課題】
【０００８】
本発明は、医療用デバイス、例えばインプラント、にセラミック物質（即ち、カルシウム及びリン酸イオン等の無機イオンの存在中で形成される物質）のコーティングを付与する方法に関し、前記コーティングは、生物活性剤、及び、所望により１または２以上の他の化合物をさらに含む。医療用デバイス上に或る量の前記生物活性剤を含むコーティングを施与する方法において、必要とする生物活性物質の量が最小である方法を提供することが本発明の重要な目的である。コートされた医療用デバイス中に有害な化合物または生体が導入されないよう、好ましくは、該方法は無菌条件下で実施される。これによりコーティング後の殺菌が回避され、このことは、大部分の生物活性剤は殺菌工程において活性を失う可能性が高いので有利である。
【課題を解決するための手段】
【０００９】
本明細書から明らかにされるところの、本発明のこれらの目的及び他の目的は、無機イオン及び１または複数の生物活性剤、例えば成長ホルモン、ビタミン、細胞癒着因子、アルギニン−グリシン−アスパラギン酸トリペプチド（RGD)、フィブリン、フィブロネクチン、抗生物質、及び／又は、タンパク質、ペプチド、オリゴペプチド、または一般のポリペプチド、を医療用デバイス上に所定の方法で析出させてコーティングを施用することによって達成される。
【発明の効果】
【００１０】
驚くことに、無菌条件下で、生物活性剤は１または複数の隔壁によってリアクター内に維持されるがコーティング溶液はリアクターを通過するように特別にデザインされたリアクター中で医療用デバイスをコーティング溶液に接触させることによって医療用デバイスを無機物質及び１又は２以上の生物活性剤の層でコートすることが可能であることが見出された。医療用デバイス上のコーティング中に前記生物活性剤を所定量配合するために必要な生物活性剤量は、従って非常に少なくできる。
【００１１】
従って、本発明はリアクター中のデバイス上に無機イオン及び生物活性剤を析出させることを含む医療用デバイスをコートする方法であって、無機イオンは前記リアクターを通過する溶液の流れから析出させられ、該リアクターは生物活性剤をリアクター中に維持するための少なくとも１つの隔壁を有する。
【００１２】
本発明は、前記方法で使用するためのリアクター及び本発明に従う方法により得られるコーティングを含む医療用デバイスにも関する。
【発明を実施するための最良の形態】
【００１３】
用語「無菌（aseptic or sterile)」は、実質的に腐敗もしくは感染を起こし得る要因の無い状態を意味する。そのような有害な要因は、生体、例えば毒性または病原性バクテリア、菌、抗原、及び寄生虫及び他の有害な可能性のある物、例えばウィルス及びプリオン、を包含する。
【００１４】
本明細書において、用語「生物活性剤」は生物学的系に動きを誘起または起こす、例えば、治療的または予防効果、免疫反応、組織成長、細胞成長、細胞分化、細胞増殖、を生物系内に誘起または起こすことができる剤を意味する。
【００１５】
ペプチド結合を有する化合物、例えばペプチド、オリゴペプチド、ポリペプチド、及びタンパク質はそれらが形成されているところのアミノ酸残基の数によらず、ペプチド化合物、という。
【００１６】
本明細書において、用語「隔壁」は、２以上の部分、即ち無機イオンと１又は２以上の生物活性剤とに分離することができる構造的要素または設備を言う。隔壁の例は、無機イオンと１又は２以上の生物活性剤を互いに分離することのできる、半透膜、イオン選択性膜、分子量カットオフフィルター及び装置である。
【００１７】
本発明のコーティングは、無機、金属または有機物質からなる任意の医療用デバイス上に施与されてよい。本発明に関し、金属、有機、ポリマー状及びセラミックの医療用インプラントが特に適した医療用デバイスの群を構成する。医療用デバイスは、平坦で、緻密な、または、複雑な格好であってよい。それらは、多孔性の、粒子が付された（beaded)、またはメッシュ状の内部成長表面を有していてよい。
【００１８】
ステンレス鋼、チタン及びそれらの合金、例えばニッケル／コバルト、コバルト／クロム合金、及びタンタル等を含む金属を、無機イオンを析出させることによって、整形外科及び歯科用途に、コートすることができる。例えば、人工股関節全置換術で使用されるインプラント、例えば多孔性または非多孔性の臼蓋及び腰幹状部（hip stem)の近位部分は生物活性剤及び無機イオン、例えばカルシウム及びリン酸イオンを析出させることによってコートされてよい。
【００１９】
アルミナ及びジルコニア、ガラス、例えばCaO−SiO2−P2O5からなる生物活性ガラスもしくは水酸化燐灰石のようなセラミックスもしくはβ−トリカルシウムフォスフェート（TCP)を含むセラミック物質が、成長因子等の生物活性剤をも含む生物活性炭酸化リン酸カルシウム層と共にコートされてよい。
【００２０】
本発明のコーティングは、種々のポリマー及びプラスチックス、より好ましくは生適合性または生物再吸収性（bioresorbable)のもの、例えばポリアクティブ（商標）、に施与することができる。
【００２１】
コーティングを施与する前に、何らかの表面汚染物を除去し及びコーティングの接着性を促進するために、基材は好ましくは洗浄され又は処理される。種々の洗浄方法を使用することができる。金属医療用デバイスは脱脂剤、即ちアセトン、アルキルアルコール等、によりリンスされ、次いで、純水によって完全にリンスされてよい。
【００２２】
コーティングの接着性を向上するために、金属インプラントに種々の表面処理を施してよい。好ましくは、欧州特許願第97201424.5に記載されているように、医療用デバイスは、本発明の方法によりデバイスをコートする前に、所望の表面粗さを既に有していないのであれば、表面粗さRaが３μm以上になるように処理される。機械的表面処理、例えばサンドブラスト、かじり（scoring)、研磨及び研削、はインプラントの表面粗さを増し、コーティングとメタル表面との接着性を向上することができる。
【００２３】
類似の目的のために、コートする前に金属基材に化学表面処理も適用してよい。金属について使用できる化学処理方法のなかでも、移植可能なデバイスを、強鉱酸、例えばフッ酸、塩酸、硫酸、硝酸及び過塩素酸等で処理することによる酸エッチングが好ましい。メタルデバイスを酸化剤、例えば硝酸、過酸化ハロゲン酸、ヒドロキシパーオキサイド又は、過酸化水素、で処理してフレッシュな酸化メタル層を形成するのも有用であり得る。機械的又は化学処理の後に、表面汚染物を除去するために医療用デバイスを超音波により純水でリンスすることが必要である。
【００２４】
コーティングを施与する前に、使用される装置及びコートされるべき医療用デバイスは、好ましくは、例えば水蒸気下でオートクレーブにより殺菌される。典型的な殺菌方法は、装置及び医療用デバイスを100〜130℃の蒸気中で30分間、オートクレーブ中で処理することからなる。
【００２５】
医療用デバイスを無機化合物及び生物活性剤の層でコートする前に、医療用デバイスを無機化合物の初期層（プリコート）、例えばカルシウム及びリン酸イオンを含む初期層、によりプリコートすることが非常に好ましい。本実施態様に従いプリコートを施与する方法として高度に適しているものは、欧州特許願第98203085.0号に開示されている。前記プリコートは、高い核形成速度下で薄く及び無定形のリン酸カルシウム層を得ることにより、最も好ましく得られる。プリコートは、無菌状態で得る必要はない。何故なら、プリコートされた医療用デバイスは、生物活性剤を含むコーティングを施与する前に蒸気で殺菌され得るからである。プリコートの付与は、医療用デバイスが骨代替物である場合に特に有利であることが見出された。プリコートは、本発明に従い施与されるべきコーティングの種（seed)として有利に作用することができる。原理的には、本発明に従い施与されるコーティングは、上記プレコート有りもしくは無しの医療用デバイス上に、析出させることができる。他の要因に比べ、上述のプリコートを有する医療用デバイス上に析出させられた場合には生物活性剤を含むコーティングの活性及び安定性は、顕著に増強されることが見出された。
【００２６】
デバイスは、プリコートされているか又はいないかによらず、本発明の方法に従いコーティングを施与する前に上述の方法により殺菌されてよい。本明細書に記載のコーティング方法は、無菌条件下で無機イオン及び１又は２以上の生物活性剤を医療用デバイス上に析出させるのに使用される。生物活性剤は、結晶性コーティングを形成する無機イオンと共沈する。得られるコーティングは、従って、１又は２以上の生物活性剤がその中に配合されたセラミックコーティングである。コーティングのためには、カルシウムイオン、マグネシウムイオン、ナトリウムイオン、リン酸イオン、炭酸イオン、塩素イオン及び水酸イオンからなる群より選ばれるイオンの使用が特に好ましい。本明細書においてリン酸イオンは、PO43-、HPO42-、H2PO4-を含む任意の無機リン酸イオンと定義される；炭酸イオンは、CO32-及びHCO3-を含む任意の無機炭酸イオンと定義される。
【００２７】
本発明の特に好ましい態様において、無機イオンはリン酸カルシウム化合物のコーティングを形成し、その中に生物活性剤が配合されている。より好ましくは、コーティングは、医療用デバイスの表面に炭酸塩及び／又は他のイオンをさらに含む。コーティングの無機成分は、例えば、不定形炭酸リン酸カルシウム、水酸化燐灰石、カルシウム欠損（デフィーシエント）及び水酸化炭酸アパタイト、オクタカルシウムフォスフェート、リン酸二カルシウム水物、炭酸カルシウム、またはこれらの混合物である。コーティングの無機成分は、骨及び歯の無機質と類似の組成及び結晶性であってよく、及び医療用インプラントの生きた石灰化組織への生物的定着（fixation)を向上するために、所望の生吸収性及び／又は骨結合特性を有していてよい。
【００２８】
本発明の方法を用いて、広範な範囲の生物活性剤が配合されてよい。好ましい生物活性剤は、ペプチド及びタンパク質、例えば、成長因子、例えば骨形態形成性蛋白（BMP)、皮膚成長因子、例えば皮膚成長因子（EGF)、線維芽細胞成長因子、例えばベーシック線維芽細胞成長因子（ｂFGF)、神経成長因子（NGF)、骨由来成長因子（BDGF)、軽質転換成長因子、例えば形質転換成長因子‐β（TGF‐β）、形質転換成長因子‐β１（TGF‐β１）、ヒト成長ホルモン（ｈGH)、血管成長因子及びこれらの組合わせである。
【００２９】
自己血清は、実質的に生物活性剤の混合物であり、他の１又は２以上の生物活性剤と共にもしくはその代わりに本発明に従いコーティング中に共沈され得る。自己血清は、医療用デバイスが移植され得る患者から得てよい。前記血清を得る方法は公知である。それは、例えば遠心分離された血液の血漿画分から得ることができる。特に好ましいのは、BMPを含む骨成長因子であり、それは、骨の成長を促す。コーティングが薬剤デリバリーシステムとして作用できるようにする生物活性剤を配合することができる。例えば、コートされたデバイスの周囲に成長因子を徐々に放出することは、骨芽細胞を活性化して骨の治癒を促す。
【００３０】
コーティング中に配合できる生物活性剤の他の例は、成長ホルモン、例えばデキサメタゾン、ビタミン、例えばビタミンD3、抗生物質、例えばゲンタマイシン、トブラマイシン、バンコマイシン、抗微生物剤、例えばペニシリン、セファロスポリン、アミノグリコシド、マクロライド、テトラサクリン、抗炎症剤、抗ウィルス剤、ホルモン及びホルモン拮抗剤、中枢活性（オピオイド）鎮痛剤、局所麻酔化学療法剤、例えば、スルホンアミド、結核に対する尿路防腐剤、らい病薬、抗腫瘍剤、アメーバ症の化学療法剤、抗マラリア剤、抗蠕虫剤、抗ヤギ剤、パーキンソン病薬、中枢活性筋肉弛緩剤、コルチコステロイド、例えばミネラルコルチコステロイド、グルココルチコステロイド、アンドロジェン、例えば治療で使用されるアンドロジェンステロイド、治療で使用される同化ステロイド、抗アントロジェン、エストロジェン、治療で使用されるエストロジェニックステロイド、抗エストロジェン、黄体ホルモン、甲状腺薬、例えば治療で使用される甲状腺薬、及び、治療で使用される抗甲状腺薬等である。特に、骨置換物上へのコーティングには、デキサメタゾン及び／又はビタミンD3、が、本発明に従うコーティングにおいて配合することができる非ペプチド及び非蛋白質性の生物活性剤の特に好ましい例である。
【００３１】
一般に、配合された生物活性剤は、コーティング溶液中に存在する化合物を含む溶剤中に可溶化され、より好ましくは、該溶剤はコーティング溶液と同じ組成を有する。コーティング溶液中に、生物活性剤を維持するための隔壁（下記リアクターの記載を参照されたい）を容易に通過しない緩衝剤が使用される場合は、生物活性剤を含む溶液中に、緩衝剤も溶解されるべきである。溶液中の１又は２以上の生物活性剤の濃度は、典型的には0.1  mg／リットルから10 g／リットル、好ましくは0.1〜1000 mg／リットル、より好ましくは0.1〜500 mg／リットル、最も好ましくは0.1〜20 mg／リットルである。所望のコーティングタイプにより、当業者は本発明の方法を行う特定の濃度、ｐH範囲及び温度を選択することができよう。本発明に従う方法で無機イオンと生物活性剤を析出させることにより医療用デバイスをコートするために、最も好ましくは、無機イオンの中でもカルシウム及びリン酸イオンが使用される。カルシウム及びリン酸イオンを析出させるためのコーティング溶液（即ち石灰化溶液）は、好ましくは緩衝剤により６〜８のｐHに維持される。
【００３２】
選択されるｐHは、コーティング中に配合されるべき生物活性剤の等電点（pI）に依存する。生物活性剤の無機結晶との共沈は、静電的相互作用に関係する。帯電可能な化合物について、特に両性化合物については、配合の効率は生物活性剤のｐI及びコーティング溶液のｐHに依る。化合物のｐIは、例えばゲル上での電気泳動により測定できる。好ましくは、生物活性剤は、本発明に従いデバイスがコートされるｐHにおいて帯電される。何故なら、これにより配合される生物活性剤の量に対して良い影響を及ぼすからである。
【００３３】
例えばBMP-2は9.2のIEP（等電点）を有するので、該蛋白は、9.2未満において正に及び9.2超では負に帯電している。コーティング溶液のｐH7.4では、該蛋白は、正に帯電しており、従って、溶液中のアニオン（例えばリン酸イオン）と相互作用し、このことが結晶（例えばアパタイト結晶）との共沈を増大し、インプラント表面上で成長する。コーティング溶液中濃度５mg／リットルのBMP-2は、ｐH7.4で、コーティング中に５μg／mgの配合量になり得る。しかしBMP-7は、7.7のIEPを有し、IEPとコーティングｐHとの差が不十分なので、ｐH7.4での配合の効率はより低い。同じ条件下でBMP-7の配合量は、コーティング溶液中濃度５mg／リットルのBMP-７で、ｐH7.4でのコーティング中に0.25μg／mgの配合量にしかならない。配合効率を上げるためには、より低い（例えば6.7）コーティング溶液のｐHが選択されなければならない。好ましい態様において、成長する無機層と正活性剤との最適な共沈のためには、ｐHとｐIとの差は、少なくとも１ｐHである。塩基性両性化合物（ｐI＞７）については、コーティングはｐIより低いｐHで行われ、酸性両性化合物（ｐI＜７）については、コーティングはｐIより高いｐHで行われる。ｐIが7.0の化合物については、ｐH６付近又は８付近が好ましい。異なるｐIの数種の化合物が配合されるときには、可能であれば総ての生物活性剤が帯電しているようなｐHが選択されることが好ましい。
【００３４】
帯電性でない生物活性剤については、コーティング溶液のｐHの、配合速度への影響はより少ないであろう。一般に、生理学的ｐH約7.4が非常に適している。適切な緩衝剤、例えばトリス（アミノエタン）又はHEPES（N‐[2‐ヒドロキシエチル]ピペリジン‐N’‐[４−エタンスルホン酸]）が、所望のｐHを維持するために好ましく使用される。所望のｐHを維持するために好ましい緩衝剤は公知である。それらの緩衝剤は所望のｐH付近でｐKa±0.5を有する。これらの緩衝剤は、10〜100ｍM／リットルの濃度で存在し、及び、塩酸または水酸化ナトリウムによって正しいｐHに調整される。
【００３５】
コーティング溶液中のカルシウムの濃度は、0.5〜10ｍM、より好ましくは0.5〜5ｍMである。リン酸イオンの濃度は、0.5〜６ｍM、より好ましくは0.5〜３ｍMである。カルシウム及びリン酸イオンの濃度は、過飽和を維持するためにｐHに応じて調整される必要があろう。リン酸カルシウムの溶解度は、ｐHの低下と共に増える。リン酸カルシウムは、37℃、ｐH6.7において、生理的ｐHよりも溶解度がより高く、従ってカルシウムとリン酸イオンは夫々4〜10ｍM及び2〜20ｍMでなければならない。
【００３６】
温度、ｐH及びリン酸カルシウムの溶解度の関係は、自体知である。当業者であれば、上述の数値から適切な条件を導出できる。溶解度の計算についての情報は、「G.Vereecke  ＆  Lemaitre著：Calculation of the solubility diagrams in the sysytem Ca(OH)2-H3PO4-KOH-HNO3-CO2-H2O、J.Crystal  Growth、第104巻、1990年、820〜832頁」にも見出せる。さらに、コーティング溶液中のマグネシウムイオンの存在は、結晶性コーティングの析出を可能とするのに必須であると考えられる。特に、マグネシウムの存在は、コーティングの析出の間のコーティング溶液からの結晶成長の制御に非常に重要であることが見出された。結晶成長の最適な制御は、均一で、強く、且つ、耐磨耗性（wear resistant)のコーティングとなる。特に、コーティングの基材への付着は、コーティング溶液中のマグネシウムの存在によって、良い影響を受ける。マグネシウム及び炭酸イオンが、好ましくは夫々１ｍM及び５ｍM未満の濃度で存在する。Mg及びHCO3は、双方とも結晶成長の阻害剤であり、これらの量はコーティングの最適な付着のために調整され得る。アパタイトの場合、アパタイト結晶（＞10μm）は、通常医療用デバイスの表面にあまりよく付着しないが、サブミクロンの結晶（＜１μm）は機械的により強いコーティングとなる。結晶の平均サイズは、マグネシウム及び炭酸イオン濃度を増すことによって減じることができる。
【００３７】
塩化ナトリウム、又は、何らかの適切な塩、を添加してコーティング溶液のイオン強度を0.05〜0.5ｍM、好ましくは0.1〜0.2ｍMのレベルに維持してよい。
【００３８】
層の組成及び結晶サイズは、コーティング溶液中の結晶成長阻害剤の量に強く依存する。
【００３９】
特に、リン酸カルシウムを含むコーティングを医療用インプラントに施与する場合、イオン及び生物活性剤は、医療用デバイス上に層が約0.5〜約100μm、好ましくは約25〜約50μm形成されるまで析出が許容される。
【００４０】
（本明細書に記載する）リン酸カルシウムの薄い不定形層によって予めコートされ、次いで、１または２以上の成長因子を含み、及び、所望により１又は２以上の他の生物活性剤を含む、水酸化燐灰石によりコートされた、骨の置換のために使用される医療用デバイスについて特に良い結果が達成された。コーティング中の成長因子の存在により、本発明に従う、移植された医療用デバイス近傍の細胞の活性及び細胞の分化が促進され、前記成長因子を含まない、移植された医療用デバイスの近傍よりも、より効率的及びより速く骨組織を再生させることが見出された。生物活性剤の放出は、コーティングの劣化に関係する。移植後、無機質コーティングは、砕骨細胞の活性により再編（remodeled)又は劣化されて、移植された医療用デバイスの周囲に生物活性剤を徐々に放出する。このようにして生物活性剤の最適濃度は、医療用デバイスの周囲で維持され、望ましくない副作用を及ぼすところの生物活性剤の爆発的放出（burst-release)が回避される。
【００４１】
インビトロでは、コーティングの劣化は、生理学的条件下での経時的なカルシウムの放出によりモニターできる。カルシウムのモニター方法は公知であり、カルシウムイオン選択性電極によりモニターすることを含む。生理学的ｐH（7.4）において、成長因子のような生物活性剤は、カルシウムと同じ速度で放出されることが見出された。
【００４２】
既に述べたように、本発明の重要な特徴は、コーティング溶液がその中を通って流れることを許容し、及び、生物活性剤をその中に維持するように特定の設計が為されたリアクターの使用である。本発明に従うリアクターを、図面を参照して以下に詳しく説明する。本記載及び図面により本発明が制限されるものではない。当業者であれば、本発明の範囲を逸脱することなく種々の変更が可能である。
【００４３】
図１に、好適なリアクターの概略図を示す。リアクターは、反応容器（１）を含み、それは好ましくは不活性で及びオートクレーブ処理可能な物質、好ましくはポリカーボネート、ホウケイ酸ガラス又はテフロン（登録商標）でコートされたステンレス鋼で作られていて、内側側壁上に炭酸化リン酸カルシウムの析出または外被形成(encrustation)が回避される。リアクター内に共に置かれるべき医療用デバイス（６）のサイズ及び数に応じて、反応容器の大きさは、典型的には0.1〜10リットル、好ましくは0.5〜2リットルの間で変わる。反応容器の大きさは、コーティング内に配合すべき生物活性剤の所望量に依存して、さらに最適化されてよい。
【００４４】
反応容器は、好ましくは、医療用デバイス（６）を反応容器内に置くのに充分な大きさの密閉可能な開口（図示せず）、例えば取り外し可能な反応容器の上半分、反応容器壁中の閉じることが可能な穴等、及び、コーティング溶液の入口（３）及び出口（２）を有する。コーティング溶液の入口及び出口は、リアクターの任意の側に設けることができる。入口及び出口は、好ましくはクイックフィット接続を含む。入口と出口は反対側、例えば１つは左で他は右、又は、１つは底部で、他は頂部、に有することが好ましい。好ましい態様において、選択的維持は、出口側に反応容器を設け、及び、所望により、入口側に１または２以上の、コーティング溶液（５）中の無機イオンに対しては透過可能であるが、反応容器（１）内の医療用デバイス（６）上のコーティング内に配合するべき生物活性剤に対しては透過不能である隔壁（４ａ及び４ｂ）を設けるによって達成される。最も好ましくは、入口がフィルター（例えば0.2μmフィルター）を含み、それは、反応容器に汚染物が入るのを防ぐ。このようにして、フィルターが無菌条件を維持することを助ける。
【００４５】
特に適切な隔壁のタイプは、膜、例えば分子量カットオフ膜、即ち、特定サイズまでのイオン及び分子にとって透過可能である膜、である。該カットオフ膜は、孔径が医療用デバイス上のコーティング内に配合するために反応容器内に維持されるべきである（最小の）生物活性剤を維持するのに十分小さいように選ばれる。このような膜は、10,000g／モル以上の分子量を有するペプチド化合物のようなポリマーが配合されるべき場合に特に有用である。より小さい化合物が維持されるべき場合より低い分子量カットオフを有する膜を使用することも可能であるし、又は、より高いカットオフの膜を使用することも可能である。配合すべき化合物が蛋白質である場合、そのような膜は低蛋白結合膜として知れらている。分子量30〜70ｋDａの生物活性化合物について、特に好ましい隔壁は、分子量カットオフ10ｋDａのフィルターである。そのようなフィルターは種々の所から入手可能である。特に好ましい隔壁は、接線流フィルター（tangential flow filter:TFF)又はクロスフィルターである。
【００４６】
TFFにおいて、流体は膜表面に沿って接線状にポンプでくみ上げられる。流れは、リアクターからフィルターへとポンプで溶液を汲み上げる（ポンピングする）ことにより生成される（フィードストリーム）。フィルターを通過した流れ（無機イオンを含み、及び、実質的に生物活性剤を含まない）は、フィード圧力及び保持物圧力（該保持物は生物活性剤を含む）により制御できる。
【００４７】
所望により、保持物はリアクターから出る流れと混合されて、リアクターから出る流れ内の生物活性剤を濃縮することによって、バルク溶液から生物活性剤を再生してもよい。保持物は、コーティング溶液と混合され、及び反応容器内へと汲み上げ戻されてもよい。
【００４８】
ダブルジャケット反応容器の利用は反応容器内の一定温度を維持するのを助ける。好ましい態様において、反応容器内の温度は、加熱及び／又は冷却システム、例えば所望の温度を維持するために冷却及び加熱が可能な熱循環器に結合された熱電対によって、又は、（図示していないが）公知の他の手段によって制御され得る。
【００４９】
本発明のいくつかの態様において、医療用デバイス、例えば腰幹状部、歯科インプラント又は臼蓋は、反応容器のヘッドプレートに固定された特別のフックによって反応容器内に保持できる。反応容器のヘッドプレートに備えたアクセサリは、通常、ｏ−リングジョイント及びフィルターによって分離され、コーティング工程の間無菌状態を維持する。
【００５０】
反応容器は、攪拌システム、例えば磁気的に結合された攪拌システム、又は他の公知の攪拌システム、をも備えていてよい。
【００５１】
リアクターは、生物活性剤を反応容器に添加するための設備をさらに含んでよい。これは、例えば反応容器頂部のアパーチャ（８）であって、ねじ込みキャップ及び／又はセプタムで閉じることができ、該セプタムを通して、シリンジ（１０）または生物活性剤のための他の容器に取り付けられている針（９）を刺すことができ、それによって生物活性剤を反応容器内に入れることができる。アパーチャを開け及び閉じるためのバルブを使用して生物活性剤を添加することもできる。好ましくは、生物活性剤は無菌で、例えば上述のセプタムを通す注入により、コーティング溶液の反応容器内を通過させる流れを開始する前に、添加される。リアクターは、リアクター内の液体状の中味及び／又は小さい粒子を廃棄するためのドレイン（11）さらに含んでよい。所望により、殺菌可能な、複合型ガラス電極をリアクター内存在させて、反応の間、時間の関数として、コーティング溶液のｐHをモニタする。他の殺菌可能なイオン選択性電極を存在させて、プロセスの間のイオンの濃度をモニタしてもよい。
【００５２】
反応容器は、時間によるコーティングの厚さの変化を測定するための装置（17）を含んでもよい。このために、新規な伝導度セルを使用してもよく、該セルは２つの伝導性の板を含み、該板の間で伝導度または抵抗がコーティングプロセスの間に測定される。コーティングプロセスの間、生物活性剤の層は、金属板上にも徐々に析出される。その結果、抵抗が上昇して、伝導度が減少し、コーティングの厚さの変化が示される。医療用デバイスが電機伝導性の物質からなるときは、電極は好ましくは医療用デバイスと同じ材料から成る。一般に、金属電極、例えば白金または他の不活性金属からなるもの、が非常に適する。好ましくは、電極は平行に配置される。
【００５３】
勿論、この伝導度セルはコーティングの無機部分を再溶解をするプロセスにおいても使用できる。
【００５４】
他の態様において、特にリアクターが（上述のような）プリコートを析出させるときにも使用される場合には、リアクターは反応容器にガスを供給するための入口を含んでもよい。そのような入口は、反応容器内で溶液を攪拌するためにも使用され得る。ガスの導入は、ガス導入パイプ及び反応容器内の溶液中に小さいガス（例えばCO2)の泡を作るための多孔性のスパージャーによって行うことができ、このようにしてガス交換表面積またはコーティング溶液のガス飽和（aeration)を増すことができる。電動バルブまたはソレノイドバルブが、反応容器内に導入されるガスの流れを制御する。特に、一の態様において、ガス源を変えることが必要である場合、電動バルブまたはソレノイドバルブは、リアクターを通って流れるべきガスの選択のためにも使用されてよい。ガスの流れは、時間、もしくは、コーティング装置のいずれかの場所にｐH計が存在する場合には、ｐHの関数として制御することができる。
【００５５】
さらに、反応容器内でガスによるバブリングを含む、本発明の一態様において、前記反応容器は、好ましくは、内圧の増大を回避し及びコーティング溶液から自然にガスが放出することを可能にするためのアパーチャを有する。無菌条件を維持するために、フィルター（例えば0.2μmフィルター）が、ガスの入口及び出口に存在していてよい。特に、ガスの出口が存在する場合には、反応容器のヘッドプレートは好ましくはコーティング溶液の蒸発を防ぐために出口凝縮器を備えている。本発明のいくつかの態様において、医療用デバイスを乾燥させるために、上記の構成を経由して不活性ガスが反応容器内を通されてよい。好ましい態様において、反応容器はカートリッジ様の構造であり、生物活性剤を維持するための隔壁がその中に保持され及び取り替えられてよい。所望により、カートリッジ構造は、医療用デバイスを反応容器内に置くための密閉可能な開口を提供してもよい。
【００５６】
本発明に従うリアクターは、１または２以上の他のデバイスに接続されてよい。図２に可能なセットアップの概略図を示す。
【００５７】
図２において、本発明に従い、医療用デバイスをコートするリアクターは、コーティング溶液のためのコンテナー（12）をさらに含み、それはコーティング溶液を前記コンテナーからコーティング溶液用入口（３）を経由して前記反応容器を通して輸送するためのポンプ（13）を介して反応容器（１）に接続される。
【００５８】
好ましい態様において、反応容器は、反応容器からのコーティング溶液の出口（2）を経由して前記コンテナーにさらに接続される。このようにして、コーティング溶液は、連続的に又は断続的に、コーティング溶液のコンテナーから反応容器を経由して前記コンテナーへと戻って流れることができる。流れのプロセスは、循環（recirculate)と呼ばれ、コーティング溶液の必要量を減じる。
【００５９】
（１又は複数の）コンテナー、（１又は複数の）ポンプと（１又は複数の）反応容器との間の接続（14）は典型的には、閉鎖された導管（チャンネル）、例えば不活性物質、例えばPEEK、シリコン、好ましくはテフロン（登録商標）によりコートされているステンレス鋼、もしくは蛋白と低い親和性を有する他の物質、から成るチューブまたはパイプである。これらの導管の内径は、典型的には沈澱する塩によって詰まらないように充分広く選ばれる。導管の内径は、典型的には、0.1〜10ｍｍの範囲であるが、本発明の範囲で、より狭いもしくは広い導管を採用することも可能である。
【００６０】
溶液の充分大きな流れを提供することができ、及び、無菌条件が損なわれ得る危険が無ければ、セットアップを通過させる溶液の流れを作るために任意のタイプのポンプを使用してよい。要求される流れは、コーティング要件及び医療用デバイスの表面積に依存して広く変わり得る。本発明を限定することなく、リアクター中の、25cm2の表面積を有する１つの医療用デバイスをコートするための典型的な流れの範囲は、0.5〜2リットルの反応容器について、５ｍｌ／分〜10ｍｌ／分である。所望の条件に依存して、例えばピストンポンプ、ローブポンプ、ダイアフラムまたはメンブレンポンプ、ロータリーポンプ、しごきポンプ、又は要求を満たす他のポンプを使用することが可能である。好適なポンプの例は、ロータリーローブポンプ（６〜７リットル／分迄の流れについて最大圧力６bar）及びダイアフラムポンプ（10リットル／分迄の流れについて最大40bar）である。いくつかの実施態様において、ポンプは流れの方向を反転することが可能であってよく、これは例えば導管の詰まり、又は膜の洗浄のために有用であり得る。
【００６１】
特に、セットアップが１より多い、反応容器を通過させる溶液のためのコンテナーを含む場合には、コーティングプロセスの種々の工程の間に、1つの溶液から他へと切り替えるための１または２以上の流体セレクター、例えばソレノイドバルブ、を含んでよい。流体セレクターと反応容器の間のデッドボリュームは、好ましくは、可能な限り低い。異なる溶液のためにいくつかの入口を使用することが可能である。好ましい態様において、経済的及び実用的理由から、溶液は一の入口を経由して入る。
【００６２】
セットアップが１より多い、反応容器を通過できる溶液のためのコンテナーを含み及び前記コンテナーからの１または２以上の溶液が循環されるべき場合には、該セットアップは、一のコンテナーが他の溶液により汚染されないように、１又は２以上の反応容器の出口に１又は２以上の流体セレクターを含む。循環設備を有する、コーティング用セットアップは、廃棄導管を有することが好ましい。これにより、循環系からセットアップ外に出る流体の部分を排出することが可能となる。これは、例えば、何らかの洗浄工程、及び、いくつかの実施態様において、１つのタイプの溶液、例えば医療用デバイス上のコーティングから脱石灰化する際に、コーティング溶液から他の溶液、例えば酸性溶液へと変える場合に有用である。
【００６３】
溶液のコンテナー（12）は、本発明に従うセットアップで使用され、典型的には殺菌可能な貯蔵器であり、不活性な物質からなり、それを通過して、コーティング溶液、酸性溶液及び上述の洗浄溶液が反応容器へと（及び所望により反応容器から）輸送される、導管への密閉可能な入口をする。特に、循環し無い態様において、溶液は好ましくはコンテナー（12）の下半分から、例えば該レベルの出口を経由して、又は、貯蔵器内に差し込まれ、該レベルに開口（15）を有するパイプまたはチューブから取り出される。循環設備を有する態様では、循環された溶液がコンテナーに入ってくるところの入口は、コンテナーの任意の位置に配置されてよい。好ましくは、コンテナーの出口からかなり遠い位置に、好ましくは、コンテナーの頂部またはその付近（16）に置かれる。
【００６４】
コーティング用溶液のコンテナーのサイズは、コートされるべき医療用デバイスに依存
して変わり得る。25cm2の表面積を有する医療用デバイス上の25〜40μmのコーティングを析出させるためのコーティング溶液用コンテナーの、典型的な最小必要サイズは、約１リットルである。コンテナーは公知の方法で断熱される。好ましい態様において、コンテナーはダブルジャケットが備えられる。コンテナーはさらに、溶液を攪拌または波立たせるためのシステム（7）を、その中にさらに含む。攪拌または波立たせるために好適な手段は、当業者に慣用の、例えば磁気攪拌システムである。コンテナーは、その中に保持される溶液の一定温度を維持するデバイスをも含んでよい。温度を制御するデバイス（18）は、一定温度を維持するための別個のデバイスに代えて、あるいは加えて、反応容器内または上に存在することができる。例えば、導管の一部をクライオスタットを通過させることによって、導管の一部に加熱マントルヒーターを巻くことによって、又は、導管の一部をペルチェ素子上を通すことによって、導管も恒温にされてよい。導管もまた、断熱されてよい。
【００６５】
1つのバッチで、本発明に従い、数個の医療用デバイスをコートすることができる。これは1つの反応容器内に１又は２以上の医療用デバイスを置くことによって達成できるが、１又は２以上の反応容器を使用することによってもできる。これらの反応容器は、各々１又は２以上の医療用デバイスを含み、互いに並列または連続的に配置することができる。これらの反応容器は並列に置くことが好ましく、それにより各反応容器を通って、同じ組成及びｐHを有する溶液を流すことが可能となる。反応容器の数には特に制限はないが、セットアップ全体の大きさ及び１または複数のポンプの能力を調整しなければならないであろう。好ましい実施態様において、本発明に従うリアクターの反応容器の数は、１から10の間である。複数の反応容器を含むリアクターは、本発明の方法に従い医療用デバイス上に施与されるコーティング中に配合されるべき同じ又は異なる生物活性剤を含んでよい。
【００６６】
複数の反応容器を並列に有する好ましいリアクターの例を図３に示す。この態様において、生物活性剤は、コンテナー（19）から、インプラントを保持し得る反応容器（１）へと導かれる。コンテナー（19）は、好ましくは、一定温度、例えば37℃、に維持される。必要な体積は用途に依存する。多くの用途において、５〜20リットルで充分である。リアクターはいくつかのバルブ（21）及び（22）を含む。従って、コンテナー（19）から生物活性剤又はコンテナー（12）から石灰化溶液をフィルター（20ａ）（例えば抗微生物性0.2μmフィルター）を経由して反応容器へと輸送するのに1つのポンプ（13）を使用することができる。反応容器の入口側のバルブ（21）を閉めることによって、反応容器は（一時的に）流体の流れから排除される。
【００６７】
反応容器の出口は結合されており、反応容器を出る流体は、流体が隔壁（4）に入る前に、第２のフィルター（20ｂ）を通る。接線流フィルターが、大変に好適な隔壁であることが見出された。接線流フィルターは、好適な膜、例えば分子量カットオフが10,000ｇ／モル及び／又はフィルター表面積が１〜４ｍ2を有するもの、が備えられる。隔壁は、生物活性剤を含む部分と石灰化成分（カルシウム、リン酸イオン、及び他の無機イオン）を主に含む部分に流れを分ける。後者の部分は、所望により、石灰化溶液コンテナー（12）にポンプにより戻され及び再利用されてよい。生物活性剤を含む部分はコンテナー（19）に戻されることができ（図示せず）、又は、好ましい態様において、導管（14ａ）及びバルブ（22）を経由して反応容器へと戻されて、ポンプによって再び反応容器に入れられる前に、コンテナー（12）からの（処方された）量の石灰化容器と混合されてよい。所望により、生物活性剤を含む部分は、導管（14ｂ）を経由して、隔壁（４）を１回以上通されてよい。これは、例えばコーティングプロセスの最後に生物活性剤を回収するのに便利である。このようにして、生物活性剤は、導管（14ｄ）を経由してコンテナー（19）へ、又は、他の貯蔵施設（図示せず）へと戻される前に濃縮されてよい。
【００６８】
本発明の一の実施態様において、上述の本発明に従う方法によりコートされた後に、医療用デバイスは、生物活性剤を医療用デバイス上に析出したまま残すがコーティングの無機物質を再溶解するために、さらに酸性溶液で処理されてよい。このプロセスは、本発明に従う反応容器、例えば欧州特許願98203085.0に記載されたバイオリアクター、及び公知のリアクター、内で行うことができる。酸性溶液による該処理は、コーティングが生物活性剤とセラミック物質、例えばリン酸カルシウム、を含む、本発明の方法に従いコートされた医療用デバイスに特に適する。この場合、該プロセスは、脱石灰化プロセスと呼ばれ得、（25℃で測定された）ｐH２〜５の酸性溶液中に行われることが好ましい。再溶解プロセスの間の温度は、典型的には、コーティングプロセスにおける温度と同じである。温度は、（選択的に）無機イオンの溶解度を上昇するために、調整されてよい。脱石灰化処理は、特に、コーティングがペプチド化合物又は該処理の間に容易に再溶解されない他の生物活性剤を含む、コートされた医療用デバイスに適用可能である。
【００６９】
驚くことに、本発明に従いコートされた、適切な成長因子が配合されている医療用インプラントの上では、インビトロ及びインビボの双方において、リン酸カルシウム結晶の核形成及び成長が誘起されることが見出された。医療用デバイス上のカルシウム及びリン酸イオンが再溶解されたコーティング及び無機イオンが再溶解されていないコーティングの双方が、鉱化作用（mineralization)のためのテンプレート又はマトリックスとして作用することが見出された。この有利な特性によって、医療用デバイスは、組織エンジニアリング骨組織のための足場として適用することが可能である。
【００７０】
さらに、前記特性は勿論、医療用インプラントが元々有している目的、即ち、骨の代替物が必要な患者への移植、への適正をも上昇する。本明細書に記載するコーティングは、炭酸イオン及び他のイオンを含む種々のリン酸カルシウム化合物の、移植可能なデバイス表面上への析出を誘起することができる。層は、骨及び歯の無機質と組成及び結晶性の点で類似しており、所望の生物再吸収性、骨結合特性を有し、医療用デバイスの生きた石灰化された（calcified)組織への生物的固定を向上する。
【００７１】
本発明に従う方法により得られるリン酸カルシウムコーティングは、さらに、リン酸カルシウム結晶との複合体を、例えばインビボで、形成してよく、特に、本発明に従う方法によって、ある種の蛋白質がコーティングに配合されている場合には、従来のセラミックコーティングよりも優れた機械的特性を有するバイオミメティックコーティングとなる。該蛋白質は、リン酸カルシウム結晶を互いに結合することによって、バイオミメティックコーティングを強化するものとして作用すると考えられる。該強化作用は、脱石灰化された又はされていないコーティングについて存在し得る。該蛋白質の例は、アルブミン、カゼイン、ゼラチン、リゾザイム、フィブロネクチン、フィブリン、キトサン、ポリリジン、ポリアラニン、ポリシステインである。
【００７２】
さらに、コーティングは細胞の付着を増大し、及び、例えば医療用インプラントのような医療用デバイスの生物相溶生及び骨結合特性を向上し得る。
本発明を、以下の実施例により説明するが、それらに限定されるものではない。実施例において、特に断りの無い限り、パーセントは重量で表される。
【実施例１】
【００７３】
１．１ コーティング前の医療用デバイスの準備
市販のTi6Al4V箔又はロッドからチタン合金片を切り出した。Ti6Al4Vの10×10×2mmの板片及び直径5mm及び長さ10mmのシリンダを使用した。さらに、直径１mmのTi6Al4Vのワイヤーも使用した。板片及びワイヤーを以下インプラントと言う。コーティングに先立ち、インプラントをサンドもしくはグリットブラストして、それらの表面粗さを増した。インプラントを15分間、アセトン中し、次いで、エタノール（70％）中及び最後に純水中で超音波洗浄した。Ti6Al4Vの板片を超音波洗浄機内で、蒸留水、塩酸（HCｌ、36％）及び硫酸（H2SO4、96％)を体積比２：１：１で含む濃酸混合物によって30分間エッチングした。代わりに、インプラントを、994mlの純水、2mlのフッ酸（HF、40％）及び4mlの硝酸（HNO3、50％）からなる混合物に漬けることによってソフトエッチングを行うことが可能である。エッチングされたTi6Al4Vインプラントを充分に純水で洗浄した。エッチング及びリンスの後で、総ての試料を３リットルの熱絶縁されたバイオリアクター内に置き、121℃で30分間、蒸気により殺菌した。反応容器内に置く直前に、インプラントをアセトン、エタノールおよび水で、それぞれ洗浄した。
【００７４】
１．２ 薄い不定形リン酸カルシウムコーティングの調製
マグネティックバーを備えた反応容器を800ｍｌの蒸留水で満たした。熱電対を液内に置き、加熱素子によって液を37℃に加熱した。総ての無機塩を表１に示すように秤量し、NaCl、MgCl2・６H2O、及びCaCl2・２H2O、を800mlの蒸留水に、攪拌して溶解した。
【００７５】
【表１】
2004536621.tif 000002
【００７６】
反応容器内にCO2ガスが流れるチューブを差し込み、CO2ガスを溶液中に10分間吹き込んだ。炭酸水素ナトリウムを反応容器に添加し、攪拌し及びCO2ガスを吹き込みながら溶解した。次いで、リン酸水素ナトリウムを添加し、攪拌しながら溶解した。次いで、蒸留水を最終体積が1000ｍｌになるまで加えた。このプリコート溶液は５×SBF（５×模擬体液）として知られている。
【００７７】
総ての塩を溶解した後、CO2用差し込みチューブを除き、インプラントを溶液中に沈めた。溶液を300rpmで攪拌し、及び、温度を37℃に保った。24時間後にインプラントを取り出して、開放空気中で乾燥した。これらの「プリコートされた」インプラントを121℃で30分間、オートクレーブ中で処理して、成長因子を含むコーティング溶液によるコーティングのための無菌カートリッジ中に置いた。
【００７８】
１．３ 35μm厚さの、より結晶性のリン酸カルシウムコーティングの調製
以下のようなコーティング溶液を調製して「準安定溶液」を提供した。化合物を、50ｍｌポリスチレンバイアル中に、表２に示す量で個別に秤り入れた。
【００７９】
【表２】
2004536621.tif 000003
【００８０】
800ｍｌの脱イオン水をエーレンマイヤーフラスコに注ぎ入れて、その中にマグネティックバーを入れた。化合物をエーレンマイヤーフラスコに添加し、攪拌して溶解した。化合物を添加した順は：NaCl、HEPES、MgCl2・６H2O、CaCl2・２H2O、Na2HPO4・２H2O、NaHCO3。
【００８１】
２M NaOHを滴下することによって室温でｐHを7.40±0.05に調整した。この溶液を1000ｍｌのメスフラスコに注ぎ入れ、正確に1000ｍｌまで純水を加えた。溶液を0.2μmのメンブランフィルターで、減圧下で濾過して1000ｍｌの厚肉ガラス貯蔵ビン内に入れた。溶液中に、沈殿もしくはフレークが何も検出されないことを確認した。次いで、溶液を、無菌条件下で0.2μmのトップボトルフィルターで、殺菌された1000ｍｌの厚肉ガラスビン内に濾過して入れた。ビンを無菌状態で密閉した。この溶液を図２の略図に示すようなコンテナーへと移し、該溶液を150rpmで攪拌した。
【００８２】
準安定溶液中の骨形態形成蛋白質（BMP)溶液を１、５、及び10ｍｇ／ｍｌの濃度にした。使用した反応容器は、体積約1リットルのカートリッジ様の物体である。Pellicon Millipore Biomax 10、カットオフ 10 ｋDa、ポリエーテルスルホン、低蛋白親和性、を出口に備えた。Millipore Opticap 0.2 μm フィルターを入口に備えた。（上述のように調製された）プリコートされたインプラントを反応容器内に置き、反応容器を上述の濃度でBMPをさらに含むコーティング溶液で満たした。溶液を37℃に加熱し、温度を維持した。カートリッジを密閉して、ピストンポンプを用いて10ｍｌ／分で準安定溶液をコンテナーからカートリッジを通して、コンテナーまで循環した。
インプラント上に 25μmから40μmのリン酸カルシウムコーティングが析出された後に、プロセスを止めた。厚さは、リアクター内に置かれた平行な２枚の金属板電極を備えた特別に設計された伝導度計を用いて伝導度測定によりモニターした。双方の電極間の伝導度の減少は、板上のコーティングの厚みの良い指標となることが見出された。１リットルの準安定溶液により、25cm2の表面積を有する医療用デバイス上に25〜40μmのコーティングを作ることができた。
【実施例２】
【００８３】
本実施例は、特に断りの無い限り、実施例１と同様に行った。
実施例１の方法に従い、２cm×２cmのTi6Al4V板片の一面を薄い（２±１μm）不定形リン酸カルシウムでコートした後、該第１の層上に、第２層の、成長因子をさらに含むところの炭酸化水酸化燐灰石（CHA)のコーティングを施与した。これは、骨形態形成蛋白質（ｒｈBMP-2、Genetic Institute)が添加されている過飽和リン酸カルシウム（CPS)溶液により達成した（他の成分については実施例１を参照されたい）。37℃のCPS溶液中に24時間浸漬した後、コートされた板を脱イオン水中で充分にリンスして、50℃で２時間乾燥した。結晶性で厚いCHA層がTi6Al4V板片上に均一に析出された。
【００８４】
コーティングは平均厚み50±10μm（Radiometer製 厚み計、minitest 2100）を有した。CHAコーティングの溶解は、電位差計（Metrohm)に接続されたカルシウムイオン選択性電極（ISE)をカロメル参照電極と共に用いて測定した。一面がコートされたTi6Al4V板片（２cm×２cm）を、トリスアミノエタン及び塩酸の緩衝作用でｐＨ7.3にされ、及び、37℃の一定温度に維持された10ｍｌの食塩溶液（NaCl ８ｇ／リットル）中に浸漬した。コーティングの溶解は、この食塩溶液中に放出されたカルシウム濃度によりモニターした。同時に、マイクロＢＣＡキット（Sigma）により蛋白質濃度を測定するために100μｌの試料を採取した。成長因子の放出をCHAコーティングに配合された合計量に対するパーセントで表した。成長因子の合計量は、CHAコーティングを５ｍｌ塩酸溶液（１M)中に完全に溶解し、及び、上述の蛋白質分析法を用いて求めた。溶解試験の結果を、図４（カルシウム)及び図５（成長因子）に示す。
【実施例３】
【００８５】
抗生物質（Tobramycin：トブラマイシン）を含む燐酸カルシウムコーティングを、チタン合金（Ti6Al4V）インプラント上にバイオミメティックアプローチを用いて、生成した。薄く且つ不定形のリン酸カルシウム（ACP）コーティングを、37℃の５倍濃縮された模擬体液（SBF)中に24時間浸漬することによってTi6Al4V板上に析出した。洗浄後、Ti6Al4V板もしくは円板（ディスク）を５倍濃縮された模擬体液（SBF×５)中に浸漬した（24、25）。このSBF×５は、NaCl（733ｍM)、CaCl2・２H2O（12.5ｍM) 、MgCl2・６H2O（7.5ｍM)、Na2HPO4・２H2O（5.0ｍM）、及びNaHCO3（21.0ｍM）を含んだ。塩を、1000ｍｌの脱イオン水中に、炭酸ガスを650ｍｌ／分で吹き込み及び10分間定常的に攪拌しながら溶解した。塩を完全に溶解した後、炭酸ガス供給装置を外したところ、溶液のｐHは約6.0であった。Ti6Al4V試料を37℃のSBF×５溶液に24時間、200rpmの定常的攪拌下で、浸漬した。浸漬時間経過後、炭酸ガスを空気に置き換え、ｐHの上昇及びSBF×５の過飽和をもたらした。ｐH6.8で、リン酸カルシウムが溶液中で及びTi6Al4V板上に沈殿した。24時間後、SBF×５に含まれるリン酸塩及び炭酸塩の緩衝能のために、ｐHが約8.0となった。次いで、試料を脱イオン水により超音波でリンスし、室温で一晩乾燥した。薄く且つ不定形のリン酸カルシウム（ACP)層は、基材を均一に覆った。ACPがコートされたインプラントを121℃の蒸気で30分間殺菌した。
【００８６】
次いで、ACPがコートされたTi6Al4V板試料を、他の、トブラマイシンの量を最小にするために小体積の（即ち25〜50ｍｌ）過飽和リン酸カルシウム（CPS)溶液中に、無菌条件下で浸漬した。CPS溶液は、NaCl（146ｍM)、CaCl2・２H2O（4ｍM) 、MgCl2・２H2O（0.05ｍM)、Na2HPO4・２H2O（2ｍM）、及びNaHCO3（1ｍM）を含み、50ｍM N‐[2‐ヒドロキシエチル]ピペラジン‐N’‐[2‐エタンスルホン酸]（HEPES)及びNaOH（２M)の緩衝作用でｐH7.4にされた。トブラマイシンの溶解量を、0、100、200、400、600、又は800ｍｇ／リットルに増して、CPS溶液中に夫々溶解した。37℃及び100ｒｐｍの定常的な攪拌下で48時間後、Ti6Al4V試料は白い、結晶性の厚い、炭酸化水酸化燐灰石（CHA)層で均一に覆われた。CHAコートされた試料をその後脱イオン水で洗浄し、開放空気中で一晩乾燥させて、プラスチック容器中で室温にて保持した。トブラマイシンが配合された試料は、冷蔵庫中で４℃で貯蔵した。
【００８７】
コーティグの均一性は、巨視的に制御された。Ti6Al4V基材の被覆率（coverage）を、全表面積に対して白く覆われた表面積のパーセントにより見積もった。コーティングの厚みは、うず流プローブを使用した磁気誘導（Electro Physik、Minitest 2100、Radiometer、Zoetermeer、オランダ国）により測定した。厚み計は、Ti6Al4V板上で10、50及び100μmのポリエチレン箔を用いて校正した。各コートされた試料について、厚み測定を最小10回行った。走査電子顕微鏡（Philips ESEM‐FEG XL 30、Eindhoven、オランダ国）を用いて、コーティングの形態を調べた。コーティングの赤外スペクトル（FTIR、Perkin Elmer、Spectrum 1000、Breda、オランダ国）を測定した。約1.2ｍｇのコーティング試料を削り取り、300ｍｇのKBｒと混合した。透明なペレットを13ｍｍの型で10トンの圧力で作った。FTIRスペクトルを400〜4000cm-1の範囲で２ｃｍ-1の分解能で16回スキャンし、バックグラウンドを差し引いた。XRDパターンを５〜60度／２θ範囲でX線回折装置 XG 30ｋV（Miniflex 2005C101、理学電機、東京、日本国）により、Cu Kα 線を用いて測定した。
【００８８】
トブロマイシン含有量を、自動蛍光偏光免疫学的分析（FPIA、FLｘ、Abbott Diagnostis、Hoofddorp、オランダ国）により測定した。トブロマイシンの溶液中の最小検出可能濃度は、0.05μｇ／ｍｌであった。コーティング中に配合された抗生物質の量は以下のようにして測定した。コートされた板を50℃のオーブン中で60分間乾燥し、デシケータ中で冷却して、重さを秤量した。このプロセスを繰り返したところ、さらなる重量減を観察することはできなかった。次いで、Ti6Al4V板から剃刀の刃を用いてコーティングを削り取り、重さを秤って１ｍｌのHCｌ（0.5M)に溶かした。FLｘ装置を０、0.5、1.5、3.0、6.0、10.0μｇ／ｍｌ標準液を用いて校正した（Abbot Diagonostics)。１、４、及び８μｇ／ｍｌのトブラマイシンコントロール溶液を、各試料測定と共に測定した。コーティング中のトブラマイシンの量をμｇ／ｍｇで表した。コーティング中、最小で0.01μｇ／ｍｇのトブラマイシンを検出することができた。
【００８９】
約40μmの厚みの炭酸化水酸化燐灰石（CHA)層が形成された。約３μｇ／ｍｇのトブラマイシンがチタン合金板上にCHA結晶と共沈された（図７）。コーティングの溶解及びトブラマイシンの放出を37℃において緩衝液でｐH5.0又は7.3にした塩溶液を用いてインビトロで測定した。
【００９０】
バクテリア阻害
培養寒天媒体（Mueller-Hinton）を脱イオン水中に溶かして、オートクレーブで121℃にて20分間殺菌した。熱い寒天溶液を、培養皿内に10cm直径で注ぎ入れ、無菌条件下で室温で冷却した。黄色ブドウ球菌バクテリア（ATCC 12600 型）の懸濁液を無菌水中のCASOからなるブイヨンに添加して、35℃で２時間、振とう水浴中で培養した。次いで、このブイヨン0.5ｍｌを、各培養皿の総面積上に亘り広げた。10mm直径の殺菌されたTi6Al4V円板を各培養皿の中心にコーティングを寒天媒体に向けて直接置いた。抗生物質無しのバイオミメティックリン酸カルシウムによりコートされたTi6Al4V円板を、負のコントロールとして使用した。セルロースフィルターディスク（10mm直径）に750ｍｇ／リットルのトブラマイシン溶液10μｌを染み込ませて、培養皿上に置いたものを正のコントロールとして使用した。種々の量のトブラマイシンを含む、バイオミメティックコートされたチタン合金円板を同様の方法で置いた。最後に、試料を置いた寒天培養皿を37℃で24時間培養した。円板の周囲に出現したバクテリア成長の阻害領域をミリメータ単位で測定した。バイオミメティックコートされた板から放出されたトブラマイシンは、黄色ブドウ球菌の成長を阻害することができた（図９）。抗生物質を含むバイオミメティックCHAコーティングは、整形外科又は創傷における術後感染を阻止するために使用することができる。
【実施例４】
【００９１】
（比較例）
プラズマスプレーにより水酸化燐灰石がコートされた２×２cmのチタン合金（Ti6Al4V）板を、NaCl（146ｍM)、CaCl2・２H2O（２ｍM) 、Na2HPO4・２H2O（0.8ｍM）、を含み、50ｍMのHEPES及びNaOH（２M）によりｐH7.4にされており、100、200、400又は1000ｍｇ／リットルのトブラマイシンが夫々添加された溶液中に浸漬した。プラズマスプレーによるリン酸カルシウムコーティングは、この不飽和溶液中では安定であり、溶解による重量減も、再沈殿による重量増も、形態の変化も無かった。プラズマスプレーによってリン酸カルシウムコートされた板をこれらの溶液50ｍｌ中に、振とう水浴中で37℃において10、40分及び48時間浸漬した。異なる時間浸漬した後、板を水で洗浄し、室温で一晩乾燥し、最後に、トブラマイシンの測定に先立ち、密閉バイアル中で4℃で貯蔵した。プラズマスプレーによるリン酸カルシウムコートされた板上には、バイオミメティック共沈よりも10倍も低い、最大約0.3μｇ／ｍｇのトブラマイシンしか吸着することができなかった（図８）。
【００９２】
従って、比較例は、プラズマスプレー等により予め形成されたコーティングは、単にトブラマイシンの溶液中に浸漬するだけでは充分な量の抗生物質を配合することができないことを示す。抗生物質は、単に表面的に吸着されるだけであり、従って移植の間の短時間のうちに放出され、又は、体液により洗い去られる。この予め形成されたコーティングのトブラマイシン溶液中への浸漬実験は、このバーストリリースだけでは術後感染の防止に充分ではないことを示す。従って、成功裡に抗生物質がコートされたインプラントを得るには、実施例３に記載したような本発明の方法に従い処理することが必須である。
【実施例５】
【００９３】
バイオミメティックアパタイトコーティングからのトブラマイシンの放出の効果を測定する実験において、20匹のNZW 兎を用いた。20匹総ての兎を、膝頭から左脛骨中の骨髄シャフト中へとドリルで孔を開ける手術をした。100μｌの106黄色ブドウ球菌バクテリアを開けた孔中へと注入した。20匹の兎のうち、10匹に、トブラマイシンを含むCHAコーティングを有するチタン合金シリンダーを移植し、他の10匹にトブラマイシン無しのものを移植した。移植後４週間の後に、左脛骨を体外へ移し、後部半分を組織学／組織形態学に、前部半分を細菌学のために使用した。
前部半分を乳鉢中で砕き、PBS溶液中でホモジェナイズした。10倍希釈物を血液寒天培地上に植え付け、37℃で24時間培養した後にCFUの総数を数えた。微生物コロニーの形成単位数の結果を図10に示す。HA処理された10匹のうちの９匹が、Tobra‐HA処理された10匹のうちの３匹に対して、局所インプラントベッド中にバクテリアが見出された（ｐ＝0.019）。HAコートされたインプラントから、トブラマイシンを含むインプラントに比べて、より多くのバクテリアが検出された（ｐ＝0.015）。この結果は、手術の間に非常に高いCFUドースを注入したにも拘らず、70％のケースで感染が術後に治癒されたことを示す。トブラマイシン‐HAコートされたTiインプラントに比べて、HAコートされたTiインプラントからより多くのバクテリアが検出されたことから、人工骨頭による感染の発現に対して、トブラマイシンを含む水酸化燐灰石コーティングの予防効果を明らかに示す。これは、セメント処理されていない全関節人工骨頭（non-cemented total joint prosthesis)を移植されたハイリスクの患者における、人工骨頭周辺の感染の防止のための医療的応用への可能性を有する。
【図面の簡単な説明】
【００９４】
【図１】本発明のリアクターの一態様の概略図である。
【図２】本発明のリアクターが他のデバイスに接続された一態様の概略図である。
【図３】複数の反応容器を並列に有するリアクターの例を示す概略図である。
【図４】バイオミメティックリン酸カルシウムコーティングの、37℃及びｐH7.3の塩溶液中への溶解を示すグラフである。
【図５】37℃及びｐH7.3の塩溶液中に浸漬した時間の関数としての、成長因子の放出を示すグラフである。
【図６】トブラマイシンの分子構造を示す図である。
【図７】共沈による、バイオミメティックCHAコーティング中へのトブラマイシンの取り込みを示すグラフである。
【図８】種々の濃度の溶液中での10、40分、又は48時間における、プラズマスプレーによるリン酸カルシウムコーティング上へのトブラマイシンの吸着を示すグラフである。
【図９】250ｍｇ／ｌのトブラマイシン溶液を用いて生成されたバイオミメティックCHAコーティングによりコートされたチタン円板の周囲に観察された黄色ぶどう球菌の成長が阻害された範囲を示す写真である。
【図１０】NZW兎において、骨の孔に10E6 CFUの黄色ぶどう球菌を注入し及びインプラントを移植して４週間後の、トブラマイシン入りの又は無しのアパタイトでコートされたチタンインプラントの周囲の単位骨重さ（グラム）当たりのコロニー形成単位（CFU)数を示すグラフである。
【図１】
2004536621.tif 000004
【図２】
2004536621.tif 000005
【図３】
2004536621.tif 000006
【図４】
2004536621.tif 000007
【図５】
2004536621.tif 000008
【図６】
2004536621.tif 000009
【図７】
2004536621.tif 000010
【図８】
2004536621.tif 000011
【図９】
2004536621.tif 000012
【図１０】
2004536621.tif 000013
【国際公開パンフレット】
2004536621.tif 000014
2004536621.tif 000015
2004536621.tif 000016
2004536621.tif 000017
2004536621.tif 000018
2004536621.tif 000019
2004536621.tif 000020
2004536621.tif 000021
2004536621.tif 000022
2004536621.tif 000023
2004536621.tif 000024
2004536621.tif 000025
2004536621.tif 000026
2004536621.tif 000027
2004536621.tif 000028
2004536621.tif 000029
2004536621.tif 000030
2004536621.tif 000031
2004536621.tif 000032
2004536621.tif 000033
2004536621.tif 000034
2004536621.tif 000035
2004536621.tif 000036
2004536621.tif 000037
2004536621.tif 000038
2004536621.tif 000039
2004536621.tif 000040
2004536621.tif 000041
2004536621.tif 000042
2004536621.tif 000043
2004536621.tif 000044
2004536621.tif 000045
2004536621.tif 000046
2004536621.tif 000047
2004536621.tif 000048
2004536621.tif 000049
2004536621.tif 000050
2004536621.tif 000051
2004536621.tif 000052
2004536621.tif 000053
2004536621.tif 000054
2004536621.tif 000055
2004536621.tif 000056
2004536621.tif 000057
2004536621.tif 000058
2004536621.tif 000059
2004536621.tif 000060
【国際公開パンフレット（コレクトバージョン）】
2004536621.tif 000061
2004536621.tif 000062
2004536621.tif 000063
2004536621.tif 000064
2004536621.tif 000065
2004536621.tif 000066
2004536621.tif 000067
2004536621.tif 000068
2004536621.tif 000069
2004536621.tif 000070
2004536621.tif 000071
2004536621.tif 000072
2004536621.tif 000073
2004536621.tif 000074
2004536621.tif 000075
2004536621.tif 000076
2004536621.tif 000077
2004536621.tif 000078
2004536621.tif 000079
2004536621.tif 000080
2004536621.tif 000081
2004536621.tif 000082
2004536621.tif 000083
2004536621.tif 000084
2004536621.tif 000085
2004536621.tif 000086
2004536621.tif 000087
2004536621.tif 000088
2004536621.tif 000089
2004536621.tif 000090
2004536621.tif 000091
2004536621.tif 000092
2004536621.tif 000093
2004536621.tif 000094
2004536621.tif 000095
2004536621.tif 000096
2004536621.tif 000097
2004536621.tif 000098
2004536621.tif 000099
2004536621.tif 000100
2004536621.tif 000101
2004536621.tif 000102
2004536621.tif 000103
2004536621.tif 000104
2004536621.tif 000105
2004536621.tif 000106
2004536621.tif 000107
【国際公開パンフレット（コレクトバージョン）】
2004536621.tif 000108
【国際調査報告】
2004536621.tif 000109
2004536621.tif 000110
2004536621.tif 000111